(57)【要約】      （修正有）【課題】ツヤ消し性や発泡倍率に優れ、セル構造が緻密で、粘度特性が優れる、ゾル中の粗粒量が少ないペースト加工用塩化ビニル系樹脂を提供する。【解決手段】式［Ｉ］化合物を１０〜５，０００ｐｐｍ含有し、かつ、ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステル、さらに、アルキル硫酸エステル塩を含有する塩化ビニル系樹脂。2014129471.tif 000007［Ｒ１はアルキル基、アルケニル基若しくはアラルキル基、Ｒ２は水素又はアルキル基、アルケニル基若しくはアラルキル基を、Ｒ３は水素又はプロペニル基を、Ａはアルキレン基、ｎは整数、Ｍはアルカリ金属等の特定基を示す。］【選択図】なし【特許請求の範囲】
【請求項１】
下記一般式［Ｉ］で表される化合物を１０〜５，０００ｐｐｍ含有し、かつ、ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステルを５００〜１０，０００ｐｐｍ含有し、さらに、アルキル硫酸エステル塩を１，５００〜１０，０００ｐｐｍ含有することを特徴とするペースト加工用塩化ビニル系樹脂。
【化１】
2014129471.tif 000005
［式中、Ｒ１は炭素数６〜１８のアルキル基、アルケニル基若しくはアラルキル基を示し、Ｒ２は水素又は炭素数６〜１８のアルキル基、アルケニル基若しくはアラルキル基を示し、Ｒ３は水素又はプロペニル基を示し、Ａは炭素数２〜４のアルキレン基を示し、ｎは１〜２００の整数を示し、Ｍはアルカリ金属、アンモニウムイオン又はアルカノールアミン残基を示す。］
【請求項２】
平均重合度が１，１００〜１，５００であることを特徴とする請求項１に記載のペースト加工用塩化ビニル系樹脂。
【請求項３】
一般式［Ｉ］で表される化合物を５００〜５，０００ｐｐｍ含有し、かつ、ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステルを１，０００〜４，０００ｐｐｍ含有し、さらに、アルキル硫酸エステル塩を２，０００〜７，０００ｐｐｍ含有し、平均重合度が１，１００〜１，４００であることを特徴とする請求項１又は請求項２に記載のペースト加工用塩化ビニル系樹脂。
【請求項４】
塩化ビニル単量体又は塩化ビニル単量体とこれと共重合可能なビニル単量体１００重量部に対して、下記一般式［Ｉ］で表される化合物０．００１〜０．５重量部及びアルキル硫酸エステル塩０．１５〜１．０重量部を添加して水性媒体中で重合するペースト加工用塩化ビニル系樹脂の製造方法であって、さらに、塩化ビニル単量体又は塩化ビニル単量体とこれと共重合可能なビニル単量体１００重量部に対して、ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステル０．０５〜１重量部を添加することを特徴とする請求項１〜請求項３のいずれかの項に記載のペースト加工用塩化ビニル系樹脂の製造方法。
【化２】
2014129471.tif 000006
［式中、Ｒ１は炭素数６〜１８のアルキル基、アルケニル基若しくはアラルキル基を示し、Ｒ２は水素又は炭素数６〜１８のアルキル基、アルケニル基若しくはアラルキル基を示し、Ｒ３は水素又はプロペニル基を示し、Ａは炭素数２〜４のアルキレン基を示し、ｎは１〜２００の整数を示し、Ｍはアルカリ金属、アンモニウムイオン又はアルカノールアミン残基を示す。］
【請求項５】
一般式［Ｉ］で表される化合物を重合転化率８５％以下の間に添加することを特徴とする請求項４に記載のペースト加工用塩化ビニル系樹脂の製造方法。
【発明の詳細な説明】
【技術分野】
【０００１】
本発明は、ペースト加工用塩化ビニル系樹脂及びその製造方法に関するものであり、更に詳しくは、壁紙に用いた際に、ツヤ消し性や発泡倍率に優れ、セル構造が緻密で、粘度特性が優れるペースト加工用塩化ビニル系樹脂及びその製造方法に関するものである。
【背景技術】
【０００２】
ペースト加工用塩化ビニル系樹脂は、一般に可塑剤、充填剤、安定剤又はその他の配合剤などと共に混練することにより、ペースト塩ビゾル（以下、特に断りのない限り、ゾルはペースト塩ビゾルを示す）を調製し、該ゾルを使用し種々の成形加工法により壁紙、タイルカーペット、手袋、自動車用アンダーコートなどの様々な成形加工品に用いられている。
【０００３】
このうち、壁紙はゾルを基材上にナイフコーター、ロールコーター、グラビア印刷機、ロータリースクリーン印刷機により塗布し、これを発泡させることで得られる。製品の意匠上の要求としてツヤ消し性が高いことが好まれるため、製造工程においてツヤ消し性を示すインクなどにより表面処理を行われる。しかし、ロータリースクリーン印刷機を用いた場合など塗布面が必ずしも一様ではないために、ツヤ消し性を付与する表面処理を行いにくい場合がある。そのような場合には、ペースト加工用塩化ビニル系樹脂自体にツヤ消し性付与が求められる。その方法として、粒子径の大きなブレンド樹脂を併用する方法（特許文献１参照）、重合度の高い架橋ブレンド樹脂を使用する方法（特許文献２参照）がある。
【０００４】
しかし、これらの場合、必要なレジンは２種以上となり、作業性が劣る。また、ブレンド樹脂を用いた場合は、発泡倍率の低下、発泡表面平滑性の低下、コーティングの際の筋引き現象、スクリーン目詰りが発生する場合がある。また、架橋樹脂を用いた場合には、発泡倍率の低下、発泡表面平滑性の低下が発生する場合がある。
【０００５】
これらの点から、他の樹脂を併用しないペースト加工用塩化ビニル系樹脂が提案（特許文献３参照）されている。
【０００６】
しかし、更なるツヤ消し性や加工性の向上が要望されている。
【先行技術文献】
【特許文献】
【０００７】
【特許文献１】特開平０６−３４０８３６号公報
【特許文献２】特開平０７−１１０３６号公報
【特許文献３】特開２０００−２０４２１１号公報
【発明の概要】
【発明が解決しようとする課題】
【０００８】
本発明の目的は、単独で用いてもツヤ消し性や発泡倍率に優れ、セル構造が緻密で、粘度特性が優れたペースト加工用塩化ビニル系樹脂を提供することにある。
【課題を解決するための手段】
【０００９】
本発明者らは、上記課題について鋭意検討した結果、特定の組成のペースト加工用塩化ビニル系樹脂が、ツヤ消し性や発泡倍率に優れ、セル構造が緻密で、粘度特性が優れることを見出し、本発明を完成させるに至った。即ち、本発明は、所定の一般式で表される化合物を１０〜５，０００ｐｐｍ含有し、かつ、ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステルを５００〜１０，０００ｐｐｍ含有し、さらに、アルキル硫酸エステル塩を１，５００〜１０，０００ｐｐｍ含有するペースト加工用塩化ビニル系樹脂及びその製造方法に関するものである。
【００１０】
以下、本発明を詳細に説明する。
【００１１】
本発明のペースト加工用塩化ビニル系樹脂は、下記一般式［I］で表される化合物を１０〜５，０００ｐｐｍ含有するものである。
【００１２】
【化１】
2014129471.tif 000002
【００１３】
［式中、Ｒ１は炭素数６〜１８のアルキル基、アルケニル基若しくはアラルキル基を示し、Ｒ２は水素又は炭素数６〜１８のアルキル基、アルケニル基若しくはアラルキル基を示し、Ｒ３は水素又はプロペニル基を示し、Ａは炭素数２〜４のアルキレン基を示し、ｎは１〜２００の整数を示し、Ｍはアルカリ金属、アンモニウムイオン又はアルカノールアミン残基を示す。］
上記一般式［I］で表される化合物としては、例えば、ノニルプロペニルフェノールエチレンオキシド１０モル付加体硫酸エステルアンモニウム塩、ノニルプロペニルフェノールエチレンオキシド２０モル付加体硫酸エステルアンモニウム塩、オクチルジプロペニルフェノールエチレンオキシド１０モル付加体硫酸エステルアンモニウム塩、オクチルジプロペニルフェノールエチレンオキシド１００モル付加体硫酸エステルアンモニウム塩、ドデシルプロペニルフェノールエチレンオキシド２０モル，プロピレンオキシド１０モルランダム付加体硫酸エステルナトリウム塩、ドデシルプロペニルフェノールブチレンオキシド４モル，エチレンオキシド３０モルブロック付加体硫酸エステルナトリウム塩等が挙げられる。
【００１４】
上記一般式［I］で表される化合物の含有量が１０ｐｐｍ未満の場合はツヤ消し性が悪化したり、ゾル粘度が高くなり、５，０００ｐｐｍを超える場合は得られる発泡体の色相が悪化する。ツヤ消し性、ゾル粘度、発泡体の色相をより優れたものにするため、上記一般式［I］で表される化合物の含有量は５００〜４，０００ｐｐｍが好ましい。
【００１５】
本発明のペースト加工用塩化ビニル系樹脂は、ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステルを５００〜１０，０００ｐｐｍ含有するものである。
【００１６】
ソルビタン脂肪酸エステルとしては、例えば、ソルビタンモノラウレート、ソルビタンモノオレエート、ソルビタンモノステアレート、ソルビタントリステアレート等が挙げられ、ポリオキシエチレンソルビタン脂肪酸エステルとしては、例えば、ポリオキシエチレンソルビタンモノラウレート（ソルビタンモノラウレートエチレンオキシド６モル付加体、ソルビタンモノラウレートエチレンオキシド２０モル付加体）、ソルビタンモノステアレートエチレンオキシド６モル付加体、ソルビタンモノステアレートエチレンオキシド２０モル付加体、ソルビタントリオレエートエチレンオキシド２０モル付加体等が挙げられ、ポリオキシアルキレンソルビタン脂肪酸エステルとしては、例えば、ソルビタンモノラウレートアルキレンオキシド付加体、ソルビタンモノステアレートアルキレンオキシド付加体、ソルビタントリオレエートアルキレンオキシド付加体等が挙げられる。
【００１７】
ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステルの含有量が５００ｐｐｍ未満の場合はツヤ消し性が悪化したり、ゾル粘度が高くなる。１０，０００ｐｐｍを超える場合はツヤ消し性が悪化したり、発泡体の色相が悪化する。ツヤ消し性、ゾル粘度、発泡体の色相をより優れたものにするため、該脂肪酸エステルの含有量は１，０００〜４，０００ｐｐｍが好ましい。
【００１８】
本発明のペースト加工用塩化ビニル系樹脂は、アルキル硫酸エステル塩を１，５００〜１０，０００ｐｐｍ含有するものである。
【００１９】
アルキル硫酸エステル塩としては、例えば、ラウリル硫酸ナトリウム、ミリスチル硫酸ナトリウム、オレイル硫酸ナトリウム、ラウリル硫酸アンモニウムなどのアルキル硫酸エステル塩類等が挙げられる。
【００２０】
アルキル硫酸エステル塩の含有量が１，５００ｐｐｍ未満の場合は重合が不安定となり安定してレジンが得られない。１０，０００ｐｐｍを超える場合はツヤ消し性が悪化したり、ゾル粘度が高くなる。より優れたツヤ消し性、ゾル粘度とするためには、アルキル硫酸エステル塩の含有量は２，０００〜７，０００ｐｐｍが好ましい。
【００２１】
本発明のペースト加工用塩化ビニル系樹脂は、上記した１）一般式［I］で表される化合物、２）ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステル、３）アルキル硫酸エステル塩以外に、他の界面活性剤（一般式［I］で表される化合物、ポリオキシエチレンソルビタン脂肪酸エステル及びポリオキシアルキレンソルビタン脂肪酸エステルの群から選ばれる少なくとも一種の脂肪酸エステル、アルキル硫酸エステル塩以外の界面活性剤を示す。以下同じ）を含有しても良い。他の界面活性剤としては、例えば、ドデシルベンゼンスルホン酸ナトリウム、ドデシルベンゼンスルホン酸カリウムなどのアルキルアリールスルホン酸塩類、ジオクチルスルホコハク酸ナトリウム、ジヘキシルスルホコハク酸ナトリウムなどのスルホコハク酸塩類、ラウリン酸アンモニウム、ラウリン酸カリウム、ステアリン酸カリウム、半硬化牛脂脂肪酸カリウムなどの脂肪酸塩類、ポリエキシエチレンアルキル硫酸エステル塩類、ポリオキシエチレンアルキルアリール硫酸エステル塩類などのアニオン性界面活性剤、ポリオキシエチレンアルキルフェニルエーテル類、ポリオキシエチレンアルキルエステル類などのノニオン性界面活性剤等の従来より使用されているものを挙げることができる。
【００２２】
本発明のペースト加工用塩化ビニル系樹脂の平均重合度は、目的の効果が得られれば、いかなるものでも良いが、ツヤ消し性と発泡倍率をより向上させるため、平均重合度１，１００〜１，５００の範囲内にあることが好ましく、１，２００〜１，４００の範囲内がさらに好ましい。
【００２３】
本発明のペースト加工用塩化ビニル系樹脂の平均粒子径は特に限定するものではないが、適切なゾル粘度、発泡倍率、セル構造とするため、０．８〜２．０μｍが好ましく、１．０〜１．５μｍの範囲内であることがさらに好ましい。さらに、本発明のペースト加工用塩化ビニル系樹脂の平均粒子径は、適切な発泡倍率とするため、０．４５μｍ以下の粒子量が３．０〜３０．０重量％であることが好ましく、６．０〜２０．０重量％であることがさらに好ましい。
【００２４】
本発明のペースト加工用塩化ビニル系樹脂は、本発明の目的を奏する限り、他に、後述の連鎖移動剤、脂肪族高級アルコール、緩衝剤、水溶性開始剤、還元剤等を含有してもよい。
【００２５】
本発明のペースト加工用塩化ビニル系樹脂の製造方法としては、例えば、塩化ビニル単量体又は塩化ビニル単量体とこれと共重合可能なビニル単量体（以下、塩化ビニル系単量体と略記する）１００重量部に対して、一般式［I］で表される化合物０．００１〜０．５重量部及びアルキル硫酸エステル塩０．１５〜１．０重量部を添加して水性媒体中で重合し、さらに、ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステル０．０５〜１重量部を添加すること等があげられる。
【００２６】
一般式［I］で表される化合物の使用量は、塩化ビニル系単量体１００重量部に対して０．００１〜０．５重量部（＝１０〜５，０００ｐｐｍ）である。一般式［I］で表される化合物が０．００１重量部未満の場合、ツヤ消し性が悪化したり、ゾルの粘度が高くなるため好ましくない。一般式［I］で表される化合物が０．５重量部を超えた場合、発泡体の色相が悪化するため好ましくない。ゾルの粘度特性、ツヤ消し性、セル構造、発泡色相を両立する点で、一般式［I］で表される化合物の使用量は０．０１〜０．４重量部（＝１００〜４，０００ｐｐｍ）が好ましく、０．０５〜０．３重量部（＝５００〜３，０００ｐｐｍ）がさらに好ましい。
【００２７】
一般式［I］で表される化合物の添加方法は、重合前に一括で仕込む方法、重合中に連続で仕込む方法、重合途中に一括で仕込む方法などいずれでも良いが、ツヤ消し性、粘度の点から、重合前に一括で仕込む方法、重合中に連続で仕込む方法が好ましい。ツヤ消し性、粘度の点から、重合開始から重合転化率８５％以下の間に添加することがさらに好ましい。
【００２８】
ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステルの使用量は、塩化ビニル系単量体１００重量部に対して０．０５〜１重量部（＝５００〜１０，０００ｐｐｍ）であり、好ましくは０．１〜０．４重量部（＝１，０００〜４，０００ｐｐｍ）である。０．０５重量部未満の場合、ツヤ消し性が悪化したり、ゾルの粘度が高くなるため好ましくなく、１重量部を超えた場合、ツヤ消し性が悪化したり、発泡体の色相が悪化するため好ましくない。
【００２９】
脂肪酸エステルの添加方法は、重合前に一括で仕込む方法、重合中に連続で仕込む方法、重合途中に一括で仕込む方法、重合後または乾燥前に一括で仕込む方法などいずれでも良いが、重合の安定性の点から、重合後または乾燥前に一括で仕込む方法が好ましい。
【００３０】
アルキル硫酸エステル塩の使用量は、塩化ビニル系単量体１００重量部に対して０．１５〜１．０重量部（＝１，５００〜１０，０００ｐｐｍ）であり、好ましくは０．２〜０．７重量部（＝２，０００〜７，０００ｐｐｍ）である。０．１５重量部未満の場合、重合が不安定になるため好ましくない。１．０重量部を超えた場合、ツヤ消し性が悪化したり、ゾルの粘度が高くなるため好ましくない。
【００３１】
アルキル硫酸エステル塩の添加方法は、重合前に一括で仕込む方法、重合中に連続で仕込む方法、重合途中に一括で仕込む方法、重合後または乾燥前に一括で仕込む方法などいずれでも良いが、ツヤ消し性、粘度、重合の安定性の点から、重合中に連続で仕込む方法が好ましい。ツヤ消し性、粘度、重合の安定性の点から、重合開始から重合転化率８５％以下の間に添加することがさらに好ましい。
【００３２】
重合の方法としては、例えば、塩化ビニル系単量体、界面活性剤、油溶性重合開始剤、必要に応じて脂肪族高級アルコール等の乳化補助剤を脱イオン水に添加しホモジナイザー等で混合分散した後、緩やかな攪拌下で重合を行うミクロ懸濁重合法；ミクロ懸濁重合法で得られた油溶性重合開始剤を含む種粒子（シード）を用いて行うシードミクロ懸濁重合法；塩化ビニル系単量体を脱イオン水、界面活性剤、水溶性重合開始剤とともに緩やかな攪拌下で重合を行う乳化重合法で得られた粒子をシードとして用いて乳化重合を行うシード乳化重合法等があげられ、これらの重合により製造されたペースト加工用塩化ビニル樹脂ラテックスを噴霧乾燥し、必要に応じて粉砕することにより本発明のペースト加工用塩化ビニル系樹脂を得ることができる。
【００３３】
以下に、好ましい重合の方法を具体的に説明するがこれに限定されるものではない。
【００３４】
すなわち、塩化ビニル系単量体を、脱イオン水、一般式［I］で表される化合物、アルキル硫酸エステル塩、油溶性開始剤を含む種粒子、緩衝剤、必要に応じて油溶性開始剤を含まない種粒子、他の界面活性剤、連鎖移動剤、水溶性開始剤、還元剤、脂肪族高級アルコールの存在下で、緩やかに攪拌しながら重合器内の温度を上げて重合反応を開始し、所定の転化率に達するまで重合を行うシードミクロ懸濁重合法等が挙げられる。この際の重合温度としては、４０〜７０℃であることが好ましい。
【００３５】
油溶性開始剤を含む種粒子、油溶性開始剤を含まない種粒子は後述の方法により調製することができる。
【００３６】
界面活性剤としては、前述の１）一般式［I］で表される化合物、２）ソルビタン脂肪酸エステル、ポリオキシエチレンソルビタン脂肪酸エステル及びポリオキシアルキレンソルビタン脂肪酸エステルの群から選ばれる少なくとも一種の脂肪酸エステル、３）アルキル硫酸エステル塩と、必要に応じて他の界面活性剤等が挙げられる。
【００３７】
連鎖移動剤、脂肪族高級アルコール、緩衝剤、水溶性開始剤、還元剤は後述のものを使用することができ、単独又は２種類以上を混合しても用いることができる。
【００３８】
ここで、塩化ビニル系単量体とは、塩化ビニル単量体単独又は塩化ビニルを主体としこれと共重合し得る単量体との混合物を挙げることができ、混合物の場合、塩化ビニル単量体が８０重量％以上であることが好ましく、９０重量％以上であることがより好ましい。塩化ビニルと共重合し得る単量体としては、例えば、エチレン、プロピレンなどのオレフィン系化合物；酢酸ビニル、プロピオン酸ビニルなどのビニルエステル；アクリル酸、メタクリル酸などの不飽和モノカルボン酸；アクリル酸メチル、アクリル酸エチル、アクリル酸−ｎ−ブチル、アクリル酸−２−ヒドロキシエチル、メタクリル酸メチル、メタクリル酸エチル、メタクリル酸−Ｎ，Ｎ−ヂメチルアミノエチルなどの不飽和モノカルボン酸エステル；アクリルアミド、メタクリルアミドなどの不飽和アミド；アクリロニトリル、メタクリロニトリルなどの不飽和ニトリル；マレイン酸、フマール酸などの不飽和ジカルボン酸；これらのエステル及びこれらの無水物、Ｎ−置換マレイミド類；ビニルメチルエーテル、ビニルエチルエーテルなどのビニルエーテル；塩化ビニリデンなどのビニリデン化合物等を挙げることができる。
【００３９】
油溶性開始剤を含む種粒子は、例えば、以下のようなミクロ懸濁重合法で調整することが可能である。まず、塩化ビニル系単量体、塩化ビニル系単量体に可溶な重合開始剤、界面活性剤、純水、緩衝剤、脂肪族高級アルコール、高級脂肪酸、高級脂肪酸エステル、塩素化パラフィンなどの分散剤の存在下、又は連鎖移動剤を加えてプレミックスし、ホモジナイザーにより均質化処理して油滴の調整を行う。この際のホモジナイザーとしては、例えば、コロイドミル、振動攪拌機、二段式高圧ポンプ等を用いることができる。そして、均質化処理をした液を重合器に送り、緩やかに攪拌しながら重合器内の温度を上げて重合反応を開始し、所定の転化率に達するまで重合を行うことにより開始剤等を含有する種粒子を調整することが可能である。この際の重合温度としては、３０〜５０℃であることが好ましい。得られる開始剤等を含有する種粒子の粒子径は、安定に重合が可能で、播種微細懸濁重合に用いた際に目的の粒子径分布が得られるのであればどのようなものでも良いが、通常０．４〜０．７μｍである。塩化ビニル系単量体に可溶な重合開始剤としては、１０時間半減期温度３０〜７０℃のジアシルパーオキサイドが好ましく、そのような重合開始剤としては、例えば、イソブチリルパーオキサイド、３，３，５−トリメチルヘキサノイルパーオキサイド、オクタノイルパーオキサイド、ラウロイルパーオキサイド、ステアロイルパーオキサイド、コハク酸パーオキサイドなどが挙げられる。
【００４０】
油溶性開始剤を含まない種粒子は、例えば、以下のような乳化重合法で調整することが可能である。脱イオン水、界面活性剤、水溶性重合開始剤などを仕込み、重合器内の脱気あるいは窒素などの不活性気体による置換を行い、塩化ビニル系単量体を仕込み、攪拌して塩化ビニル系単量体を可溶化した界面活性剤ミセル相を形成しつつ、重合器内の温度を上げて重合を進める。その際には反応速度や粒子径の制御のために開始剤、還元剤、界面活性剤、粒径制御剤などを重合反応前若しくは重合反応中に添加することもできる。また、重合温度は４０〜７０℃の範囲が好ましい。得られる油溶性開始剤を含まない種粒子の粒子径は、安定に重合が可能で、播種微細懸濁重合に用いた際に目的の粒子径分布が得られるのであればどのようなものでも良いが、通常０．１〜０．４μｍである。水溶性重合開始剤としては、例えば、過硫酸カリウム、過硫酸アンモニウム、過酸化水素などの水溶性過酸化物；これらの過酸化物又はクメンヒドロパーオキシド、ｔ−ブチルヒドロパーオキシドなどのヒドロパーオキシドに、酸性亜硫酸ナトリウム、亜硫酸アンモニウム、アスコルビン酸、第一鉄イオンのエチレンヂアミン四酢酸ナトリウム錯塩、ピロリン酸第一鉄などの還元剤を組み合せたレドックス系開始剤；２，２’−アゾビス（２−メチルプロピオンアミジン）二塩酸塩などの水溶性アゾ化合物等を挙げることができる。
【００４１】
粒径制御剤としては、例えば、硫酸ナトリウム、硫酸カリウムなどのアルカリ金属硫酸塩などを後述する乳化剤と組み合せたもの等があげられる。
【００４２】
連鎖移動剤としては、例えば、トリクロルエチレン、四塩化炭素などのハロゲン系炭化水素、２−メルカプトエタノール、３−メルカプトプロピオン酸オクチル、ドデシルメルカプタンなどのメルカプタン類、アセトン、ｎ−ブチルアルデヒドなどのアルデヒド類等があげられ、重合度を調整できるものであればいかなるものを用いてもよい。
【００４３】
脂肪族高級アルコールとしては、特に制限はないが、通常炭素数８〜１８の脂肪族高級アルコールが使用される。これは、単独で使用しても、異なる炭素数の脂肪族高級アルコールを混合して使用しても差し支えない。
【００４４】
高級脂肪酸としては、特に制限はないが、通常炭素数８〜１８の脂肪族高級脂肪酸が使用される。これは、単独で使用しても、異なる炭素数の脂肪族高級脂肪酸を混合して使用しても差し支えない。
【００４５】
高級脂肪酸エステルとしては、特に制限はないが、通常炭素数８〜１８の脂肪族高級脂肪酸エステルが使用される。これは、単独で使用しても、異なる炭素数の脂肪族高級脂肪酸エステルを混合して使用しても差し支えない。
【００４６】
緩衝剤としては、例えば、リン酸一もしくは二水素アルカリ金属塩、フタル酸水素カリウム、炭酸水素ナトリウム等があげられる。
【００４７】
本発明のペースト加工用塩化ビニル系樹脂の製造に用いる乾燥機は一般的に使用されているものでよく、例えば、噴霧乾燥機等が挙げられる（具体例としては、「ＳＰＲＡＹ  ＤＡＹＩＮＧ  ＨＡＮＤＢＯＯＫ」（Ｋ．Ｍａｓｔｅｒｓ著、３版、１９７９年、Ｇｅｏｒｇｅ  ｇｏｄｗｉｎ  Ｌｉｍｉｔｅｄより出版）の１２１頁第４．１０図に記載されている各種の噴霧乾燥機）。乾燥用空気入口温度、乾燥用空気出口温度に特に制限はないが、乾燥用空気入口温度は８０〜２００℃、乾燥用空気出口温度は４５〜６５℃が一般的に用いられる。乾燥用空気入口温度は１００〜１７０℃、乾燥用空気出口温度は４５〜５５℃が更に好ましい。乾燥後に得られたペースト加工用塩化ビニル樹脂は、ペースト加工用塩化ビニル樹脂ラテックスを構成する粒子の集合体であり、通常１０〜１００μｍの顆粒状である。乾燥出口温度が５５℃を超える場合には、得られた顆粒状ペースト加工用塩化ビニル樹脂を粉砕した方が可塑剤への分散の点から好ましく、乾燥出口温度が５５℃以下の場合には、顆粒状のままでも粉砕して使用してもどちらでも良い。
【００４８】
粉砕処理するための機器には特に制限はなく、一般的なペースト塩ビを製造する際に使用されるものでよく、例えば、粉砕機等が挙げられる（具体例としては、「粉体工学便覧」（粉体工学会編、初版、１９８６年、日刊工業新聞社より出版）の５０３〜５０５頁第１．１０表に記載されている各種の粉砕機）。この中でも、粉砕効率、処理量、顆粒の品質の点から高速回転式粉砕機が好ましい。
【００４９】
顆粒状のまま使用する場合には、ペースト塩ビゾル中の粗大粒子を低減するために、乾燥後に得られたペースト加工用塩化ビニル樹脂に対して篩による粗粒除去を行うことが好ましい。篩としては一般的に使用されているものでよく、例えば、振動篩、超音波振動篩、三次元振動篩、網面固定式風力分級機等が挙げられ、これらを単独で、又は目開きの異なる複数を組み合せて使用することができる。
【００５０】
尚、ペースト加工用塩化ビニル樹脂をゾルにした際の粗粒量が少ない方が良く、本発明のペースト加工用塩化ビニル樹脂は、例えば、以下に示す実施例に記載した配合におけるゾル化に際して、粗粒量が３％以下と少なく、好ましい。
【００５１】
また、本発明のペースト加工用塩化ビニル系樹脂ラテックスを噴霧乾燥する前にラテックス中の粗粒を除去しても良い。粗粒を除去する装置としては、例えば、湿式振動篩、湿式遠心分離機、液体サイクロン等の一般的に使用されるものを使用することができるが、粗粒除去効率、処理量の点から湿式振動篩が好ましい。
【００５２】
さらに、乾燥効率を上げるために本発明のペースト加工用塩化ビニル系樹脂ラテックスを濃縮してから噴霧乾燥しても良い。濃縮装置としては、限外ろ過膜、真空蒸発器、薄膜式蒸発器蒸発などの公知のものを単独で或は複数を組み合わせて使用することができる。
【００５３】
本発明のペースト加工用塩化ビニル系樹脂ラテックスを噴霧乾燥する前に液状粘結剤を添加することもできる。ここで、液状粘結剤とは得られる顆粒の可塑剤への分散性を向上させるもので、多価アルコール及び／又は多価アルコールのエーテル化合物が挙げられる。例えば、エチレングリコール、エチレングリコールジベンジルエーテル、エチレングリコールジブチルエーテル、エチレングリコールジエチルエーテル、エチレングリコールジメチルエーテル等のエチレングリコールジエーテル系化合物、エチレングリコールモノベンジルエーテル、エチレングリコールモノｎ−ブチルエーテル、エチレングリコールモノエチルエーテル、エチレングリコールモノメチルエーテル等のモノエーテル系化合物等が挙げられる。
【００５４】
また、効果を阻害しない範囲で以下に示す非イオン性界面活性剤を用いることができる。非イオン性界面活性剤としては、ポリオキシエチレンアルキルエーテル、ポリオキシアルキレンアルキルエーテル、ポリグリセリン高級脂肪酸エステルなどの非イオン性界面活性剤が挙げられる。添加方法は、重合前に一括で仕込む方法、重合中に連続で仕込む方法、重合途中に一括で仕込む方法などいずれでも良いが、重合の安定性の点から、重合後または乾燥前に一括で仕込む方法が好ましい。
【００５５】
本発明により得られるペースト加工用塩化ビニル系樹脂は、壁紙に用いた際に、ツヤ消し性や発泡倍率に優れ、セル構造が緻密で、かつ粘度特性が優れたものである。
【発明の効果】
【００５６】
本発明により得られたペースト加工用塩化ビニル系樹脂は、ツヤ消し性や発泡倍率に優れ、セル構造が緻密で、粘度特性が優れるという特性を有するものであることから、その工業的価値はきわめて高いものであり、特に壁紙用途に優れたものである。
【実施例】
【００５７】
以下に実施例を挙げて本発明を更に詳細に説明するが、それらの内容は本発明の範囲を特に制限するものではない。
【００５８】
以下に実施例より得られたペースト加工用塩化ビニル系樹脂の評価方法を示す。
【００５９】
＜平均粒子径＞
レーザー回折／散乱式粒度分布測定装置（堀場製作所製、商品名ＬＡ−９２０）を使用し、屈折率１．１６の条件にて２回測定し、その平均値を平均粒子径とした。
【００６０】
＜小粒子量＞
平均粒子径と同様な方法で粒子径分布を測定し、０．４５μｍ以下の粒子の体積分率の和を小粒子量とした。
【００６１】
＜ゾルの調製＞
ペースト加工用塩化ビニル系樹脂１００重量部に対して、ジオクチルフタレート（株式会社ジェイプラス製）５０重量部、炭酸カルシウム（ＢＦ−２００  備北粉化工業株式会社製）５０重量部、酸化チタン粉末（Ｒ−６５０  堺化学工業株式会社製）１５重量部、アゾジカルボンアミド（ＡＺＨ−２５  大塚化学株式会社製）２重量部、液状安定剤（ＦＬ１１０  株式会社ＡＤＥＫＡ製）３．０重量部、希釈剤（エクソールＤ４０  エクソンモービル有限会社製）１２重量部を配合し、Ｔ．Ｋ．ホモディスパー２０型（特殊機化工業製）を用い、２０００ｒｐｍで３分間混練し、ゾルを調製した。
【００６２】
＜低せん断粘度＞
調製したゾルを、２３℃で２時間放置した後、Ｂ８Ｈ型粘度計（ローターＮｏ．５、２０ｒｐｍ、東京計器製）用い測定した。
【００６３】
＜発泡体作製＞
上述の方法で作製したゾルを裏打紙（日本製紙製一般紙）へナイフコーターを用いて０．１５ｍｍの厚みで塗布し、熱風式オーブンＬＴＦ型（マチス社製）にて１８０℃、１０秒間加熱し半ゲル状の原反を作製した。この原反を室温まで冷却した後、熱風式オーブンＬＴＦ型（マチス社製）にて２１０℃、４０秒の条件で加熱して発泡体を得た。
【００６４】
＜ツヤ消し性＞
上述の方法で作製した発泡体表面を目視で観察し、ツヤ消し性を評価した。ツヤ消し性の評価基準を以下に示す。
【００６５】
◎：表面に対して垂直方向、水平方向からの観察でもツヤがない
○：表面に対して垂直方向からの観察でツヤがない、水平方向からの観察でややツヤがある
△：表面に対して垂直方向からの観察でややツヤがある、水平方向からの観察でツヤがある
×：表面に対して垂直方向、水平方向からの観察でもツヤがある
＜光沢度＞
上述の方法で作製した発泡体の表面を光沢度計（ＶＧ２０００、日本電色製）を用い、入射角／受光角１５度及び６０度の条件での光沢度を測定した。小さい値であるほどツヤが消えている状態であることを示す。
【００６６】
入射角／受光角１５度では、０．８まで、入射角／受光角６０度では、０．５までが合格レベルである。
【００６７】
＜セル構造＞
上述の方法で作製した発泡体を切断し、発泡体の断面を観察し、セル構造を評価した。セル構造の評価基準を以下に示す。
【００６８】
○：緻密である
×：部分的に大きなセルがある
＜発泡倍率＞
上述の方法で作製した発泡体の裏打紙を含まない厚さを、原反の裏打紙を含まない厚さで除して算出した。製品へのボリューム感付与のため、３．０以上が好ましい。
【００６９】
合成例１（油溶性開始剤を含む種粒子の製造例）
１ｍ３オートクレーブ中に脱イオン水３６０ｋｇ、塩化ビニル単量体３００ｋｇ、過酸化ラウロイル１０ｋｇ、及び１５重量％ドデシルベンゼンスルホン酸ナトリウム水溶液３０ｋｇ、ドデシルメルカプタン１．５ｋｇを仕込み、この重合液を２時間ホモジナイザーを用いて循環し、均質化処理後、温度を４５℃に上げて重合を進めた。圧力が低下した後、未反応の塩化ビニル単量体を回収し、平均粒径０．６０μｍ、固形分含有率３９重量％の種粒子ラテックス（以下、種粒子Ａと略記する）を得た。
【００７０】
合成例２（油溶性開始剤を含む種粒子の製造例）
１ｍ３オートクレーブ中に脱イオン水３６０ｋｇ、塩化ビニル単量体３００ｋｇ、過酸化ラウロイル５．７ｋｇ、及び１５重量％ドデシルベンゼンスルホン酸ナトリウム水溶液３０ｋｇを仕込み、この重合液を３時間ホモジナイザーを用いて循環し、均質化処理後、温度を４５℃に上げて重合を進めた。圧力が低下した後、未反応の塩化ビニル単量体を回収し、平均粒径０．５５μｍ、固形分含有率３９重量％の種粒子ラテックス（以下、種粒子Ｂと略記する）を得た。
【００７１】
合成例３（油溶性開始剤を含まない種粒子の製造例）
１ｍ３オートクレーブ中に脱イオン水４００ｋｇ、塩化ビニル単量体３５０ｋｇ、１６重量％ラウリン酸カリウム水溶液２ｋｇ及び１６重量％ドデシルベンゼンスルホン酸ナトリウム水溶液５ｋｇ、２重量％過硫酸カリウム水溶液７ｋｇを仕込み、温度を５４℃に上げて重合を進めた。そして、圧力が低下した後、未反応塩化ビニル単量体を回収し、平均粒径０．１３μｍ、固形分含有率４２重量％の種粒子ラテックス（以下、種粒子Ｃと略記する）を得た。
【００７２】
実施例１
２．５Ｌオートクレーブ中に脱イオン水５００ｇ、塩化ビニル単量体８００ｇ、５重量％ラウリル硫酸ナトリウム水溶液１６ｇ（単量体１００重量部に対して０．１重量部）、種粒子Ａを７５ｇ、種粒子Ｃを１４０ｇ、０．１重量％硫酸銅水溶液４ｇを仕込み、この反応混合物の温度を５２℃に上げて重合を開始するとともに、０．０５重量％アスコルビン酸水溶液１００ｇを全重合時間を通じて連続的に添加した。更に、重合開始してから重合終了までの間、５重量％ラウリル硫酸ナトリウム水溶液８０ｇ（単量体１００重量部に対して０．５重量部）、５重量％ノニルプロペニルフェノールエチレンオキシド１０モル付加体硫酸エステルアンモニウム塩水溶液（第一工業製薬製：アクアロンＨＳ−１０）１６ｇ（単量体１００重量部に対して０．１重量部）を連続的に添加した。重合圧が５４℃における塩化ビニル単量体の飽和蒸気圧から０．３５ＭＰａ降下した時に重合を停止し、未反応の塩化ビニル単量体を回収したのち、１０重量％ポリオキシエチレンソルビタンモノラウレート水溶液（花王株式会社製：レオドールＴＷ−Ｌ１２０）を１６ｇ（単量体１００重量部に対して０．２重量部）添加し、塩化ビニル系樹脂ラテックスを得た。得られた塩化ビニル系樹脂ラテックスを、回転円盤式噴霧乾燥機（Ｌ８型  大川原化工機製）を用い回転数を１２，０００ｒｐｍ、乾燥入口温度１１０℃、乾燥出口温度５０℃で乾燥することによりペースト加工用塩化ビニル系樹脂を得た。
【００７３】
得られたペースト加工用塩化ビニル系樹脂を用いてゾルを作製し、物性を評価した。その結果を表１に示す。ツヤ消し性や発泡倍率に優れ、セル構造が緻密で、粘度特性が優れるものであった。
【００７４】
【表１】
2014129471.tif 000003
【００７５】
実施例２
５重量％ノニルプロペニルフェノールエチレンオキシド１０モル付加体硫酸エステルアンモニウム塩水溶液（第一工業製薬製：アクアロンＨＳ−１０）の添加量を１．６ｇ（単量体１００重量部に対して０．０１重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００７６】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００７７】
実施例３
５重量％ノニルプロペニルフェノールエチレンオキシド１０モル付加体硫酸エステルアンモニウム塩水溶液（第一工業製薬製：アクアロンＨＳ−１０）の添加量を８０ｇ（単量体１００重量部に対して０．５重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００７８】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００７９】
実施例４
１０重量％ポリオキシエチレンソルビタンモノラウレート水溶液（花王株式会社製：レオドールＴＷ−Ｌ１２０）の添加量を４ｇ（単量体１００重量部に対して０．０５重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００８０】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００８１】
実施例５
１０重量％ポリオキシエチレンソルビタンモノラウレート水溶液（花王株式会社製：レオドールＴＷ−Ｌ１２０）の添加量を４０ｇ（単量体１００重量部に対して０．５重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００８２】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００８３】
実施例６
重合開始してから添加する、５重量％ラウリル硫酸ナトリウム水溶液の添加量を１６ｇ（単量体１００重量部に対して０．１重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００８４】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００８５】
実施例７
重合開始してから添加する５重量％ラウリル硫酸ナトリウム水溶液の添加量を１１２ｇ（単量体１００重量部に対して０．７重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００８６】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００８７】
実施例８
種粒子Ａの添加量を５０ｇ、種粒子Ｃの添加量を９５ｇとしたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００８８】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００８９】
実施例９
種粒子Ａの代わりに種粒子Ｂを９０ｇ、種粒子Ｃの添加量を１９０ｇとしたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００９０】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００９１】
実施例１０
反応混合物の温度を５９℃に上げて重合を開始し、重合圧が５９℃における塩化ビニル単量体の飽和蒸気圧から０．４０ＭＰａ降下した時に重合を停止したこと以外は実施例１と同様に行い、ペースト加工用塩化ビニル系樹脂ラテックスを得た。これを実施例１と同様の方法により乾燥し、ペースト加工用塩化ビニル系樹脂を得た。
【００９２】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００９３】
実施例１１
反応混合物の温度を４９℃に上げて重合を開始し、重合圧が４９℃における塩化ビニル単量体の飽和蒸気圧から０．３３ＭＰａ降下した時に重合を停止したこと以外は実施例１と同様に行い、ペースト加工用塩化ビニル系樹脂ラテックスを得た。これを実施例１と同様の方法により乾燥し、ペースト加工用塩化ビニル系樹脂を得た。
【００９４】
得られたペースト加工用塩化ビニル系樹脂を用いてゾルを作製し、物性を評価した。その結果を合わせて表１に示す。ツヤ消し性や発泡倍率に優れ、セル構造が緻密で、粘度特性が優れるものであった。
【００９５】
比較例１
１０重量％ポリオキシエチレンソルビタンモノラウレート水溶液（花王株式会社製：レオドールＴＷ−Ｌ１２０）に代えて１０重量％ポリオキシアルキレンラウリルエーテル水溶液（三洋化成製：エマルミンＨＬ１００）を１６ｇ（単量体１００重量部に対して０．２重量部）添加したこと以外は実施例１と同様に行い、ペースト加工用塩化ビニル系樹脂ラテックスを得た。これを実施例１と同様の方法により乾燥し、ペースト加工用塩化ビニル系樹脂を得た。
【００９６】
得られたペースト加工用塩化ビニル系樹脂を用いてゾルを作製し、物性を評価した。その結果を合わせて表２に示す。ツヤ消し性が悪いものであった。
【００９７】
【表２】
2014129471.tif 000004
【００９８】
比較例２
重合開始してから添加する５重量％ラウリル硫酸ナトリウム水溶液に代えて５重量％ドデシルベンゼンスルホン酸ナトリウム水溶液の添加量を８０ｇ（単量体１００重量部に対して０．５重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【００９９】
得られたペースト加工用塩化ビニル系樹脂を用いてゾルを作製し、物性を評価した。その結果を合わせて表２に示す。ツヤ消し性が悪いものであった。
【０１００】
比較例３
重合開始してから添加する５重量％ラウリル硫酸ナトリウムに代えて５重量％ポリオキシエチレンアルキルスルホコハク酸二ナトリウム水溶液（第一工業製薬製：ネオハイテノールＳ−７０）の添加量を８０ｇ（単量体１００重量部に対して０．５重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【０１０１】
得られたペースト加工用塩化ビニル系樹脂を用いてゾルを作製し、物性を評価した。その結果を合わせて表２に示す。ツヤ消し性が悪いものであった。
【０１０２】
比較例４
重合開始してから添加する５重量％ラウリル硫酸ナトリウムに代えて５重量％ラウリン酸カリウム水溶液の添加量を８０ｇ（単量体１００重量部に対して０．５重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【０１０３】
得られたペースト加工用塩化ビニル系樹脂を用いてゾルを作製し、物性を評価した。その結果を合わせて表２に示す。ツヤ消し性が悪いものであった。
【０１０４】
比較例５
５重量％ノニルプロペニルフェノールエチレンオキシド１０モル付加体硫酸エステルアンモニウム塩水溶液（第一工業製薬製：アクアロンＨＳ−１０）を添加しなかったこと以外は実施例１と同様に行い、ペースト加工用塩化ビニル系樹脂ラテックスを得た。これを実施例１と同様の方法により乾燥し、ペースト加工用塩化ビニル系樹脂を得た。
【０１０５】
得られたペースト加工用塩化ビニル系樹脂を用いてゾルを作製し、物性を評価した。その結果を合わせて表２に示す。粘度が高く、ツヤ消し性が悪いものであった。
【０１０６】
比較例６
１０重量％ポリオキシエチレンソルビタンモノラウレート水溶液（花王株式会社製：レオドールＴＷ−Ｌ１２０）を添加しなかったこと以外は実施例１と同様に行い、ペースト加工用塩化ビニル系樹脂ラテックスを得た。これを実施例１と同様の方法により乾燥し、ペースト加工用塩化ビニル系樹脂を得た。
【０１０７】
得られたペースト加工用塩化ビニル系樹脂を用いてゾルを作製し、物性を評価した。その結果を合わせて表２に示す。ツヤ消し性が悪いものであった。
【０１０８】
比較例７
１０重量％ポリオキシエチレンソルビタンモノラウレート水溶液（花王株式会社製：レオドールＴＷ−Ｌ１２０）の添加量を９６ｇ（単量体１００重量部に対して１．２重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【０１０９】
得られたペースト加工用塩化ビニル系樹脂を用いてゾルを作製し、物性を評価した。その結果を合わせて表２に示す。ツヤ消し性が悪いものであった。
【０１１０】
比較例８
重合開始してから添加する５重量％ラウリル硫酸ナトリウム水溶液を添加しなかったこと以外は実施例１と同様に行った。重合中に凝集したため塩化ビニル系樹脂ラテックスは得られなかった。
【０１１１】
比較例９
重合開始してから添加する５重量％ラウリル硫酸ナトリウム水溶液の添加量を１９２ｇ（単量体１００重量部に対して１．２重量部）としたこと以外は実施例１と同様に行い、ペースト加工用塩化ビニル系樹脂ラテックスを得た。これを実施例１と同様の方法により乾燥し、ペースト加工用塩化ビニル系樹脂を得た。
【０１１２】
得られたペースト加工用塩化ビニル系樹脂を用いてゾルを作製し、物性を評価した。その結果を合わせて表２に示す。ツヤ消し性が悪いものであった。
【０１１３】
比較例１０
重合開始してから添加する５重量％ラウリル硫酸ナトリウム水溶液に代えて５重量％ドデシルベンゼンスルホン酸ナトリウム水溶液を８０ｇ（単量体１００重量部に対して０．５重量部）添加し、１０重量％ポリオキシエチレンソルビタンモノラウレート水溶液（花王株式会社製：レオドールＴＷ−Ｌ１２０）を添加しなかったこと以外は実施例１と同様に行い、ペースト加工用塩化ビニル系樹脂ラテックスを得た。これを実施例１と同様の方法により乾燥し、ペースト加工用塩化ビニル系樹脂を得た。
【０１１４】
得られたペースト加工用塩化ビニル系樹脂を用いてゾルを作製し、物性を評価した。その結果を合わせて表２に示す。ツヤ消し性が悪いものであった。
【産業上の利用可能性】
【０１１５】
本発明が提供する単独で用いてもツヤ消し性や発泡倍率に優れ、セル構造が緻密で、粘度特性が優れたペースト加工用塩化ビニル系樹脂は、壁紙用の新規なペースト加工用塩化ビニル系樹脂として利用される可能性を有する。